(57)【要約】【課題】  角部の欠けによる耐久性の低下及び流動性の低下が改善された柱状トナー粒子を簡単かつ確実に製造することができるトナーの製造方法を提供する。【解決手段】  溶融状態のトナー原料をノズルから押出して繊維状に形成する繊維化工程と、繊維状に形成されたトナー原料を切断して柱状粒子を作製する粒子化工程と、粒子化工程で得られた柱状粒子に外添剤を混合した状態で機械的な力を与えて、前記柱状粒子の表面に外添剤を結合させる外添処理及び前記柱状粒子の角部を丸くする角取り処理を行う外添角取工程とにより、柱状トナー粒子を製造する。【選択図】        図１
2006106236.tif 000002
【特許請求の範囲】
【請求項１】
繊維状に形成されたトナー原料を切断して柱状粒子を作製する粒子化工程と、
前記粒子化工程で得られた柱状粒子に外添剤を混合した状態で機械的な力を与えて、前記柱状粒子の表面に外添剤を結合させる外添処理及び前記柱状粒子の角部を丸くする角取り処理を行う外添角取工程とにより、柱状トナー粒子を製造するトナーの製造方法。
【請求項２】
前記外添角取工程では、攪拌部材を外周部に設けた回転軸と、前記攪拌部材に対して微小間隙を隔てて位置する内周部を有したケーシングとを備え、前記回転軸の回転に伴い移動する前記攪拌部材によってケーシング内の処理物を攪拌処理する攪拌処理装置を用いて、前記外添処理と前記角取り処理を行う請求項１記載のトナーの製造方法。
【請求項３】
前記外添角取工程では、前記外添剤として、流動性添加剤、帯電制御剤、離型剤及び研磨剤のうちの１種以上を混合させる請求項１又は２記載のトナーの製造方法。
【請求項４】
前記トナー原料が所定極性の主帯電制御剤を含有し、
前記外添角取工程では、極性が前記主帯電制御剤とは反対の副帯電制御剤を用いて前記外添処理を行う請求項３記載のトナーの製造方法。
【請求項５】
前記粒子化工程の前に、溶融状態又は溶解状態の前記トナー原料をノズルから押出して繊維状に形成する繊維化工程を有する請求項１〜４のいずれか１項に記載のトナーの製造方法。
【発明の詳細な説明】
【技術分野】
【０００１】
本発明は、外形が柱状（シリンダ状）の柱状トナー粒子を製造するトナーの製造方法に関する。
【背景技術】
【０００２】
トナーの製造方法として、従来、バインダ樹脂、着色剤（顔料）、帯電制御剤、離型剤（ワックス）等からなるトナー原料を混合して溶融混練した後、ノズルから押し出し延伸してトナー径相当の断面の繊維状に形成したものをトナー相当の長さに切断して微粉体（柱状粒子に相当）を作製し、さらに攪拌型のミキサー等を用いて当該柱状粒子にシリカを混合して、トナー粒子とする方法が提案されている（特許文献１参照）。
また、トナー原料の溶融混練物の代わりに、溶剤に溶かしたバインダ樹脂等について、上記と同様にノズルから押し出し延伸し、切断して作製した柱状粒子にシリカを添加してトナー粒子とする方法も提案されている（特許文献２参照）。
【０００３】
【特許文献１】特開平２−２４０６６４号公報
【特許文献２】特許第３３５８０１５号公報
【発明の開示】
【発明が解決しようとする課題】
【０００４】
上記特許文献１，２に記載のトナー製造方法では、繊維状に形成したトナー原料の溶融混練物又は溶解物を切断して作製した柱状粒子にシリカ（外添剤の１種である流動性添加剤）を単に混合させてトナー粒子としているため、切断面の角部が尖った形状や角張った形状の柱状トナー粒子が製造される可能性がある。しかし、このような角部形状の柱状トナー粒子は、流動性が低いため、取扱いに不便であり、また、図５に模式的に示すように、カートリッジ内に収容して現像剤として使用する場合に角部が欠け易く、その結果、微粉が発生し、トナーの耐久性も低下するおそれがあった。
【０００５】
本発明は、上記実情に鑑みてなされたものであり、その目的は、角部の欠けによる耐久性の低下及び流動性の低下が改善された柱状トナー粒子を簡単かつ確実に製造することができるトナーの製造方法を提供することにある。
【課題を解決するための手段】
【０００６】
上記目的を達成するための本発明に係るトナーの製造方法の第一特徴構成は、繊維状に形成されたトナー原料を切断して柱状粒子を作製する粒子化工程と、前記粒子化工程で得られた柱状粒子に外添剤を混合した状態で機械的な力を与えて、前記柱状粒子の表面に外添剤を結合させる外添処理及び前記柱状粒子の角部を丸くする角取り処理を行う外添角取工程とにより、柱状トナー粒子を製造する点にある。
【０００７】
すなわち、繊維状に形成されたトナー原料を切断して作製された柱状粒子に外添剤を混合した状態で機械的な力を与えると、その機械的な力によって柱状粒子の表面に外添剤が結合されるとともに、柱状粒子の角部が削られて丸くなった柱状トナー粒子が得られる。ここで、機械的な力として、例えば、押圧力、剪断力、衝撃力、摩擦力等を単独で、あるいはこれらを任意に組み合わせた力を与えることができる。その結果、切断により柱状粒子の角部が尖った形状や角張った形状に形成されても、上記角取り処理によって角部が丸くなるので、流動性が向上し、また、現像剤として使用する場合に角部が欠けて耐久性が低下するおそれもなくなる。しかも、外添処理と角取り処理を一つの工程によって行うので、製造工程が簡素化される。
従って、角部の欠けによる耐久性の低下及び流動性の低下が改善された柱状トナー粒子を簡単かつ確実に製造することができるトナーの製造方法が提供される。
【０００８】
同第二特徴構成は、前記外添角取工程では、攪拌部材を外周部に設けた回転軸と、前記攪拌部材に対して微小間隙を隔てて位置する内周部を有したケーシングとを備え、前記回転軸の回転に伴い移動する前記攪拌部材によってケーシング内の処理物を攪拌処理する攪拌処理装置を用いて、前記外添処理と前記角取り処理を行う点にある。
【０００９】
すなわち、上記攪拌処理装置のケーシング内に前記外添剤と共に前記柱状粒子を投入すると、ケーシングの内周部と微小間隙を隔てた状態で相対移動する攪拌部材によって、ケーシングの内周部側に押し出された柱状粒子と外添剤が内周部で受け止められるので、攪拌部材からの機械的な力を柱状粒子と外添剤に有効に与えることができ、外添処理と角取り処理が効率良く行われる。
従って、外添処理と角取り処理を効率良く行うことができる本発明に係るトナーの製造方法の好適な実施形態が提供される。
【００１０】
同第三特徴構成は、前記外添角取工程では、前記外添剤として、流動性添加剤、帯電制御剤、離型剤及び研磨剤のうちの１種以上を混合させる点にある。
すなわち、流動性添加剤を外添させることにより、柱状トナー粒子の流動性を高くして凝集等の発生を防止することができ、帯電制御剤を外添させることにより、柱状トナー粒子の帯電性を安定化させることができ、離型剤を外添させることにより、柱状トナー粒子の定着時における定着ローラ等へのオフセットを防止することができ、研磨剤を外添させることにより、感光体上に蓄積した付着物を除去させることができる。
従って、柱状トナー粒子に各種の機能を外添処理によって付加できるトナーの製造方法の好適な実施形態が提供される。
【００１１】
同第四特徴構成は、前記トナー原料が所定極性の主帯電制御剤を含有し、前記外添角取工程では、極性が前記主帯電制御剤とは反対の副帯電制御剤を用いて前記外添処理を行う点にある。
すなわち、トナー原料に含有させた主帯電制御剤によってトナー粒子を帯電させたときに、電荷はトナー粒子の表面に現れるが、柱状トナー粒子は球状トナー粒子に比べて、質量（粒子体積）の増加に対して表面積の増加割合が大きいので、各柱状トナー粒子の質量ばらつきに起因する帯電のばらつき幅が大きくなりやすい。一方、副帯電制御剤を柱状トナー粒子に対して外添させると、表面積が広いトナー粒子（即ち、帯電量が大きいトナー粒子）ほど副帯電制御剤が多く外添されるので、主帯電制御剤と反対極性の副帯電制御剤が主帯電制御剤による帯電のばらつきを打ち消すように作用し、結果として、柱状トナー粒子における帯電のばらつき幅が小さくなる。
従って、柱状トナー粒子における帯電のばらつきを小さくすることができるトナーの製造方法の好適な実施形態が提供される。
【００１２】
同第五特徴構成は、前記粒子化工程の前に、溶融状態又は溶解状態の前記トナー原料をノズルから押出して繊維状に形成する繊維化工程を有する点にある。
すなわち、溶融状態又は溶解状態のトナー原料をノズルから押出すことで、トナー原料を連続的に効率良く繊維状に形成することができ、本発明に係るトナーの製造方法の好適な実施形態が提供される。
【発明を実施するための最良の形態】
【００１３】
本発明に係るトナーの製造方法の実施形態について、図面に基づいて説明する。
【００１４】
本発明のトナーの製造方法は、図１に示すように、バインダ樹脂、着色剤、離型剤等の複数の成分からなるトナー原料を溶融混合する溶融混合工程と、溶融混合工程で得られた溶融状態のトナー原料をノズルから押出して繊維状に形成する繊維化工程と、繊維状に形成されたトナー原料を切断して柱状粒子を作製する粒子化工程と、前記粒子化工程で得られた柱状粒子に外添剤を混合した状態で機械的な力を与えて、前記柱状粒子の表面に外添剤を結合させる外添処理及び前記柱状粒子の角部を丸くする角取り処理を行う外添角取工程とにより、柱状トナー粒子を製造する。尚、上記粒子化工程において切断長さを制御して、トナーに要求される粒度分布の柱状粒子を作製するようにしているが、必要により、粒子化工程の後や、外添角取工程の後に、分級工程を設けてもよい。
【００１５】
次に、上記各工程について、具体的な装置構成に基づいて説明する。
〔溶融混合工程と繊維化工程〕
溶融混合工程及び繊維化工程には、図２に示すように、予備混合装置（例えば、ホソカワミクロン（株）製：サイクロミックス）７、ホッパ１Ａ付で内部に混練部材としての回転スクリュー１５を有する一軸型エクストルーダー１、静止型ミキサ２、及び、静止型ミキサ２の出口から分岐した多段の分配流路３Ａを有する流路構造体３などが設けられ、一軸型エクストルーダー１の出口と静止型ミキサ２の入口の間にはモータ５で駆動されるギアポンプ４が配置されている。なお、分配流路３Ａの最終段の各流路出口には、押出し用のノズル６が設けられている。また、一軸型エクストルーダー１、静止型ミキサ２、流路構造体３、ギアポンプ４には、図示は省略するが、トナー原料をバインダ樹脂の融点以上の高温、例えば１３０℃〜２４０℃程度に加熱して低粘度にするためのヒータを備えている。
【００１６】
上記装置構成において、前記トナー原料は、ホッパ１Ａから一軸型エクストルーダー１内に投入されると、ヒータによって加熱されて溶融状態となり混合されながら出口側に送られる。一軸型エクストルーダー１から送り出されたトナー原料の溶融混合物は、ギアポンプ４で圧力及び押し出し量を調整された後、静止型ミキサ２内の流路と多段の分配流路３Ａを通流する間に混合が促進され、トナー原料の各成分が均一に細かく分散した状態になり、溶融状態のトナー原料は、複数のノズル６から下向きに繊維状に押し出される。尚、各ノズル６から押し出された複数の繊維状体１２は、図示しない延伸用エアー吹き出し装置から吹き出す熱風によって延伸された後、送風ファンからの冷風によって急冷される。
【００１７】
尚、上記静止型ミキサ２は、公知の静止型ミキサを使用することができ、具体的には、図２に示すように、螺旋状の流路を形成するように捩られた曲面を有する羽根体１４が、トナー原料の流れ方向に沿って隣接するもの同士で螺旋の捩れ角度を反転させながら複数個（図２の例では３個）設けられた構造である。
【００１８】
次に、図３に示すように、ノズル６から押し出された多数の繊維状体１２はベルトコンベア１１上に載置されて横向きに搬送され、搬送途中において室温下に放冷され、適度な粘度を持った略直線状の繊維状体１２が横方向に整然と並んだ一層の集合体となって、次工程の繊維切断装置８に到達する。尚、繊維状体１２を搬送する手段としては、ベルトコンベア１１の他に、一定の流速と流れ方向を持った空気流などによる気体搬送手段を用いてもよい。
【００１９】
〔粒子化工程〕
粒子化工程では、図３に示すように、繊維状体１２を切断する繊維切断装置８が、ベルトコンベア１１上を搬送される繊維状体１２の搬送方向と直交する方向に延びた固定刃９と、複数の切断刃１０ａが回転軸に取り付けられた回転刃１０を有し、図示しないモータによって回転駆動される回転刃１０の切断刃１０ａと固定刃９のエッジ９ａとの間に繊維状体１２が連続的に供給され、切断刃１０ａと固定刃エッジ９ａとの間で生じる剪断作用によって繊維状体１２が順次切断されて、柱状粒子１３が連続的に作製される。ここで、繊維状体１２の切断長（柱状粒子１３の大きさ）は、繊維状体１２の搬送速度と回転刃１０の回転速度の比によって調節することができる。
【００２０】
〔外添角取工程〕
外添角取工程では、図４に示すような高速処理型の攪拌処理装置２０を用いて、前記外添処理と前記角取り処理を行う。本攪拌処理装置２０は、複数の攪拌部材２１を外周部に設けた回転軸２２と、攪拌部材２１に対して微小間隙を隔てて位置する内周部を有した円筒形のケーシング２３とを備え、回転軸２２の回転に伴い移動する攪拌部材２１によってケーシング２３内の処理物を攪拌処理する。回転軸２２は軸受部２４によって片側で支持され、回転用の駆動部２５に連結している。処理物投入口２６はケーシング２３の端部側の上部に、製品排出口２７は処理物投入口２６に対し反対の端部にあたるケーシング２３の下部に設けられている。また、ケーシング２３は冷却用媒体の流路であるジャケット２８で包まれている。
【００２１】
そして、上記回転軸２２を軸方向と直交する位置（図４の位置）から見た場合、各攪拌部材２１は、回転軸２２の軸方向と平行な方向における端部位置が、隣接する他の攪拌部材２１の端部位置よりも当該他の攪拌部材２１の内側に位置している（端部同士が重なっている）ため、処理物が各攪拌部材２１で攪拌されたときに各攪拌部材２１の端部から隣接する他の攪拌部材２１の内側へ深く入り、攪拌部材２１の力（衝撃力など）が強く処理物に伝わる。さらに、複数の攪拌部材２１の一部が、回転軸２２の回転に伴って処理物を回転軸２２の軸方向の一方向に送る送り用攪拌部材２１ａに形成され、複数の攪拌部材２１の他の一部が、回転軸２２の回転に伴って処理物を回転軸２２の軸方向の他方向に戻す戻し用攪拌部材２１ｂに形成されている。具体的には、送り用攪拌部材２１ａと戻し用攪拌部材２１ｂは回転軸２２の軸方向に沿って交互に各３組、合計６組設けられているため、処理物は「送り→戻り→送り→戻り→送り→戻り」という力を交互に受け、一方向の力のみを受ける場合と比べて、ケーシング２３内における処理物の移動経路が複雑かつ長くなり、処理物は攪拌部材２１の力をさらに強く受けることとなる。上記のように構成した結果、外添処理及び角取り処理を迅速に行うことができる。
【００２２】
図６に、上記外添角取工程において、柱状粒子１３（例えば円柱状粒子）に対して外添処理と角取り処理を行い、柱状トナー粒子１３Ａが作製される状態を模式的に示す。角取り処理では柱状粒子１３の尖った角部が削れて微粉が発生するが、外添処理と同じ過程によってこの微粉も柱状粒子１３の表面に結合するので、微粉トナー粒子の発生が抑制される。外添処理では、外添剤Ｇは柱状粒子１３の表面（外周面と端面）に付着するが、特に柱状粒子１３の長さが長い場合には端面よりも外周面に多く付着する。なお、図６には、判り易くするために、角取り処理がされた柱状粒子１３の表面に外添剤Ｇを結合させる場合を示すが、外添剤Ｇが結合した柱状粒子１３に対して角取り処理を行う場合（この場合、角取り処理によって生じた外添剤Ｇ付きの微粉は外添処理によって柱状粒子１３に再結合させることができる）、角取り処理と外添処理を同時平行的に行う場合など、種々の処理状態が考えられる。
【００２３】
上記外添角取工程では、外添剤Ｇとして、流動性添加剤、帯電制御剤、離型剤及び研磨剤のうちの１種以上を混合させる。具体的な材料を以下、例示すると、流動性添加剤には、粒径７ｎｍ〜５０ｎｍ程度のシリカ、アルミナ、チタニア等を用いる。帯電制御剤は、ブラック用トナーには、有色のサリチル酸亜鉛塩を用い、カラー用トナーには、無色のレシチンを用いる。離型剤は、定着ロール等へのオフセットを防止するためのもので、粒径５０ｎｍ〜５００ｎｍ程度のフッ素微粒子、乳化重合微粒子、各種のワックス類（例えば、カルナウバワックス）を用いる。研磨剤は、感光体上の付着物を除去するためのもので、アルミナ、酸化セリウム、チタン酸ストロンチウム等を用いる。
【００２４】
ところで、トナー原料に帯電制御剤を含有させる場合、外添角取工程で、極性がトナー原料中に含まれる主帯電制御剤の極性とは反対の副帯電制御剤を用いて外添処理を行うことが、柱状トナー粒子の帯電ばらつきを小さくするために有効である。以下具体的に説明する。
トナー原料に含有させた主帯電制御剤によって柱状トナー粒子１３Ａを帯電させたときに、電荷は柱状トナー粒子の表面に現れるが、柱状トナー粒子は球状トナー粒子に比べて、質量の増加に対して表面積の増加割合が大きいので、柱状トナー粒子の質量ばらつきに起因する帯電のばらつき幅が大きくなりやすい。例えば、球状トナーでは、質量が２倍になると表面積は２２／３倍（約１．５９倍）になるのに対し、柱状トナー粒子では、同じ径の繊維体を切断したとすれば質量が２倍になると粒子長さが２倍になり、表面積は約２倍になる（但し、粒子の切断面の面積は無視した）。
【００２５】
図７（イ）に負極性の主帯電制御剤による柱状トナー粒子の帯電量の分布状態の一例を示す。ここで、正極性の副帯電制御剤を柱状トナー粒子に外添させると、正極性の帯電量が大きい柱状トナー粒子（即ち、質量が大きくて表面積が広い柱状トナー粒子）ほど副帯電制御剤が多く外添されるので、主帯電制御剤とは反対極性の副帯電制御剤が主帯電制御剤による帯電のばらつきを打ち消すように作用し、結果として、図７（ロ）に示すように、柱状トナー粒子における帯電（負極性の）のばらつき幅が小さくなる。尚、図７において、横軸は粒子直径に対する電荷量の比（フェムトクーロン／１０μｍ）を表し、縦軸は粒子の個数を表す。また本帯電特性は、ホソカワミクロン（株）製：イースパートアナライザによって測定することができる。
【００２６】
〔別実施形態〕
上記実施形態では、微細化工程において、溶融状態のトナー原料を繊維状に形成したが、これ以外に、バインダ樹脂等が溶剤に溶けた溶解状態のトナー原料をノズルから押出して繊維状に形成してもよい。
【００２７】
上記実施形態では、外添角取工程において、図４に示すような攪拌処理装置２０を用いて外添処理と角取り処理を同時に行うようにしたが、これ以外の各種高速攪拌型、表面改質型の混合機、例えば、ホソカワミクロン（株）製のメカノフュージョンシステム（本装置は主として押圧力や剪断力を与える）、サイクロミックスなどを用いてもよい。
【００２８】
上記実施形態では、粒子化工程において、回転刃式の繊維切断装置８を用いたが、これ以外の各種切断装置や各種粉砕装置（例えば、ピン型ミル等）を用いることができる。
【００２９】
次に、本発明に係るトナーの製造方法の実施例について説明する。
【実施例１】
【００３０】
（ブラックトナーの例）
ポリエステル樹脂（Ｔｇ：６４℃、流出開始温度（島津製作所製フローテスタにより測定）：１１９℃）１００重量部、カーボンブラック１０重量部、負極性の主帯電制御剤としてサリチル酸亜鉛塩３重量部、及び、離型剤としてカルナウバワックス５重量部を、前記予備混合装置７で予備混合した後、一軸型エクストルーダー１に供給して溶融し、ギアポンプ４で圧力調整した後（ギアポンプ後段で約４．２ＭＰａ）、温度１５０℃の溶融状態で静止型ミキサ２に押し出し供給した。そして、静止型ミキサ２での溶融混合を経て、孔径３００μｍのノズル６から押し出しつつ熱風により線径５．０μｍとなるように延伸した後冷却して、微粒子前駆体繊維を得た。尚、このときの繊維の生成速度は、押し出し量と繊維径から約４０ｍ／ｓｅｃと算出された。
【００３１】
次に、上記微粒子前駆体繊維を、分級機内蔵型粉砕機（例えば、ホソカワミクロン（株）製ＡＣＭパルペライザ）で粉砕処理し、その結果、体積平均径６．４μｍ、個数平均径５．３μｍで、体積基準における１２μｍ以上の粒子の割合が１．４％、１６μｍ以上の粒子の割合が０％、個数基準における５μｍ未満の微粉粒子の割合が１１．２％の粒度分布の柱状粒子を得た。
【００３２】
上記柱状粒子のＳＥＭによる観察結果を図８に示すが、柱状粒子の角部に、切断により突起やバリが形成されていることが確認できる。また、本柱状粒子の帯電特性は、負極性の帯電電荷のばらつき幅が大きく、図７（イ）と同様の傾向を示すことを確認した。
【００３３】
次いで、上記トナー用粒子１００重量部、負極性の帯電制御剤としてステアリン酸亜鉛（平均粒子径０．３μｍ）０．０１重量部、正極性の帯電制御剤としてステアリン酸マグネシウム（平均粒子径１．２μｍ）０．０１重量部、流動性添加剤としてシリカ１（比表面積から算出した粒子径２０ｎｍ）０．７５重量部とシリカ２（比表面積から算出した粒子径５０ｎｍ）０．７５重量部、及び研磨剤としてアルミナ（平均粒子径０．９７μｍ）１．２０重量部を、前記高速処理型の攪拌処理装置２０により、単位重量当たりの原料粒子に与える動力を０．２８ｋｗ／ｈとして攪拌混合し、現像剤を得た。尚、上記ステアリン酸亜鉛とステアリン酸マグネシウムは同量添加しているが、両者のうち正極性のステアリン酸マグネシウムの方が単位重量当たりの帯電能力が高いので、外添する副帯電制御剤の極性としては正極性になる。また、上記ステアリン酸亜鉛とステアリン酸マグネシウムは、帯電制御剤の機能とともに滑沢剤としての機能も有する。
【００３４】
本柱状トナー粒子のＳＥＭによる観察結果を図９に示すが、切断後の柱状粒子の角部に形成されていた突起やバリが除去されるとともに、シリカ等の外添剤が柱状粒子の表面に結合していることが確認できる。また、本柱状トナー粒子の帯電特性は、外添処理によって帯電電荷のばらつき幅が減少し、図７（ロ）と同様の傾向を示すことを確認した。
【００３５】
そして、上記のようにして得た柱状トナー粒子からなる現像剤について、画像装置（セイコーエプソン株式会社製プリンタＬＰ−２５００）を用いて画像評価を行った。その結果、得られた画像は、画像濃度が高く安定しており、濃淡コントロール（階調）も良好で、かつ、解像度が高くシャープであった。また、地汚れや転写時のちり（飛点）等もなかった。また、１万枚印刷試験後も、現像ロールや感光体表面へのトナー粒子のフィルミングなどは認められなかった。
【産業上の利用可能性】
【００３６】
本発明に係るトナーの製造方法は、通常の球形トナー粒子に比べて特異な特性を有する柱状トナー粒子の製造に好適に使用できる。
【図面の簡単な説明】
【００３７】
【図１】本発明に係るトナーの製造方法の工程図
【図２】本発明の溶融混合工程及び繊維化工程の装置構成を示す図
【図３】本発明の粒子化工程の装置構成を示す図
【図４】本発明の外添角取工程の装置構成を示す図
【図５】従来技術の不具合を説明するための図
【図６】本発明のトナーの製造方法による角取り及び外添処理を説明する模式図
【図７】本発明に係る柱状トナー粒子の帯電制御状態を説明するグラフ
【図８】粒子化後の柱状粒子を示す写真
【図９】外添角取り処理後の柱状トナー粒子を示す写真
【符号の説明】
【００３８】
１        一軸型エクストルーダー
２        静止型ミキサー
３        流路構造体
３Ａ      流路
４        ギアポンプ
５        モータ
６        ノズル
７        予備混合装置
８        繊維切断装置
９        固定刃
９ａ      固定刃エッジ
１０      回転刃
１０ａ    切断刃
１１      ベルトコンベア
１２      繊維状体
１３      柱状粒子
１３Ａ    柱状トナー粒子
１４      羽根体
１５      混練部材
２０      攪拌処理装置
２１      攪拌部材
２２      回転軸
２３      ケーシング
２４      軸受部
２５      駆動部
２６      処理物投入口
２７      製品排出口
２８      ジャケット
Ｇ        外添剤
【図４】
2006106236.tif 000003
【図７】
2006106236.tif 000004
【図１】
2006106236.tif 000005
【図２】
2006106236.tif 000006
【図３】
2006106236.tif 000007
【図５】
2006106236.tif 000008
【図６】
2006106236.tif 000009
【図８】
2006106236.tif 000010
【図９】
2006106236.tif 000011